(57)【要約】環境にやさしく且つ水分散性の腐食防止剤を開示する。該腐食防止剤は、様々な成分の中でも、水分散性ポリマーの少なくとも１種類、水溶性シリケート、水、添加剤を組合せることによって得られる組合せを含む。【特許請求の範囲】
【請求項１】
酢酸ビニル、酢酸ビニルコポリマー、酢酸ビニルエマルジョン、酢酸ポリビニル及びポリビニルアルコールから成る群より選択される少なくとも１種類の水分散性ポリマーと、水及び少なくとも１種類の添加剤とを含む組合せを含む組成物。
【請求項２】
ポリビニルアルコール、少なくとも１種類の珪素含有抑泡剤、水、及び塩化ナトリウムを含む組合せを含む組成物。
【請求項３】
該水が、天然塩含有水を含む請求項１記載の組成物。
【請求項４】
該水が、天然塩含有水を含む請求項２記載の組成物。
【請求項５】
少なくとも１種類の水溶性シリケートを更に含む請求項１記載の組成物。
【請求項６】
少なくとも１種類の水溶性シリケートを更に含む請求項２記載の組成物。
【請求項７】
該組成物が、塩基性ｐＨを有する請求項１記載の組成物。
【請求項８】
該組成物が、塩基性ｐＨを有する請求項２記載の組成物。
【請求項９】
該水分散性ポリマーが、酢酸ビニル及びそれらのコポリマーの少なくとも１種類を含む請求項１記載の組成物。
【請求項１０】
該水分散性ポリマーが、少なくとも１種類の酢酸ビニルエマルジョンを含む請求項１記載の組成物。
【発明の詳細な説明】
【０００１】
本明細書で開示され請求される主題は、その内容全体を本明細書に引用したものとする、２００１年１１月８日に出願された米国特許出願第６０／２４６，８８６号の利益を請求する。
【０００２】
発明の分野
発明の分野は、金属表面の腐食速度を低下させるための腐食防止剤に関する。
発明の背景
金属表面に１種類以上の防止剤を施用して腐食速度を低下させることは当業者において公知である。従来の腐食防止剤は、典型的には、環境的に望ましい成分を含む。そのような成分は、該成分が水又は他の環境感応性領域で放出され得る用途で用いられる場合において特に望ましくない。
【０００３】
発明の概要
本発明は、環境にやさしく且つ水分散性腐食防止剤を提供することによって、従来の方法と関連のある問題を解決する。本発明の腐食防止剤は、様々な成分の中でも、水分散性ポリマー、水溶性シリケート、水、添加剤の少なくとも１つを組合せることによって得られる組合せを含む。本発明の組成物は、比較的短期間（用途によって変わる）の腐食防止が望まれる用途で典型的に用いられる。本発明の組成物及びプロセスを用いて、比較的長期に腐食を防止するために予め処理された金属表面、例えば塗装された金属表面の有効寿命を延ばすこともできる。
【０００４】
詳細な説明
本発明は、金属表面のダスティング及び／又は腐食を低減させるための組成物、及び該組成物を施用する方法に関する。金属表面は、商業的及び軍事的なボート及び船舶で用いられるようなアンカーチェーンを含むことができる。アンカーチェーンは、その内容全体を本明細書に引用したものとするＯｒｓｃｈｅｌｎ らの名前で１９９９年１１月２日に発行された米国特許第５，９７４，７７９号に記載されているような脱着可能なリンクを含むことができる。
【０００５】
本発明の組成物は広範な成分を含むことができるが、通常は、該組成物は、毒性野成分および水上に膜又は光輝を残す成分を実質的に有していない。「実質的に有していない」とは、該組成物が、毒性成分を約１０重量％未満、通常は約０重量％含むことを意味している。
【０００６】
１）シリケート及び塩水を用いて、外航船舶又は海上の足場に存在する金属の腐食を防止する
２）ポリビニルアルコール又はシリケート配合物を用いて、腐食を制御する
３）アンカーチェーン用又は他の金属構造用の錆結合剤（ｒｕｓｔ ｂｉｎｄｅｒ）としてポリビニルアルコールを用いる
４）アンカーチェーン用又は他の金属構造用の錆結合剤としてシリケートを用いる
５）特に腐食を防止することが望ましい用途において、塩水希釈剤を用いている甲板又は足場の洗浄液としてシリケート溶液を用いる
ために、本発明の方法を用いて、本発明組成物（１種又は複数種）を施用できる。
【０００７】
本発明の一つの面では、本発明の組成物は、様々な水溶性又は水分散性及び非毒性のポリマー化合物の中でも、ポリビニルアルコール、エチレン酢酸ビニル、（及びそれらのコポリマー）の少なくとも１つと、水とを含む。通常は、ポリマー化合物はポリビニルアルコールを含む。本発明組成物における水の量は、通常は、約７０重量％から少なくとも９０重量％の範囲である。所望ならば、水は、天然の淡海水及び海洋水／海水（ｏｃｅａｎ／ｓｅａ ｗａｔｅｒ）（例えば、塩化ナトリウムを約５重量％から少なくとも７重量％含む水）を含む塩水を含むことができる。本発明のこの面の組成物は、腐食した又は錆びた表面からのダスト及びデブリの放出を制御するときに、特に有効である。所望ならば、本発明の組成物は、少なくとも１種類の脱泡化合物、例えばオレフィン族固体の珪素で改質された分散体を更に含むことができる。本発明の組成物を（例えば、アンカーチェーンが、ボート又は船舶上にある収納ロッカーの中に巻き上げられ収納されるときに）アンカーチェーンに施用して、アンカーが収納ロッカーから再展開されるときに、空気中に放出されるラスト及びデブリを、無くすことができないとしても少なくすることができる。
【０００８】
本発明の第二の面では、本発明の組成物は、様々な水分散性シリケートの中でも、少なくとも１種類の水溶性シリケート、例えば珪酸ナトリウム、珪酸カリウムと、水とを含む。通常は、水溶性シリケートは、珪酸ナトリウムを含む（密度比３：２２）。本発明の組成物における水の量は、通常は、約７０重量％から少なくとも９０重量％である。所望ならば、水は、天然の淡海水及び塩水を含む塩水を含むことができる（例えば、水は、塩化ナトリウムを約５重量％から少なくとも７重量％含む）。本発明の組成物は、約８から約１２、例えば通常は約１１の比較的高いｐＨを有する。一般的に、ｐＨが高くなれば、腐食を低下させる組成物の有効性は大きくなる。所望ならば、少なくとも１種類のｐＨ調整化合物、例えば水酸化ナトリウムを、該化合物に加えることができる。本発明のこの面の組成物は、腐食した又は錆びた表面からのダスト及びデブリの放出を制御するときに、ならびに継続的な腐食の速度を低下させるのに特に有効である。本発明の組成物は、（例えば、アンカーチェーンが収納ロッカーの中に巻き上げられ収納されるときに）アンカーチェーンに施用して、アンカーチェーンが収納ロッカーから再展開されるときに、空気中に放出されるラスト及びデブリを、無くすことができないとしても少なくすることができる。
【０００９】
本発明の組成物は、様々な成分の中でも、少なくとも１種類の添加剤、例えば脱泡剤、殺微生物剤、界面活性剤、不凍液、染料、増粘剤を更に含むことができる。適当な不凍材料としては、例えば、特にプロピレングリコール、メタノールである。環境にやさしい材料を用いることは、組成物が直接に水と接触する用途では望ましい。適当な脱泡剤としては、例えば、シリコーンベースの薬剤が挙げられる。
【００１０】
本発明の組成物は、任意の適当な方法を用いることによって、成分を組合せることにより調製できる。適当な方法としては、当業において公知の様々な方法の中でも、例えば、手練り、撹拌、スプレー混合ヘッドが挙げられる。混合速度は、約３０分間で、例えば１８０°Ｆまで加熱することによって速めることができる。いくつかの場合では、本発明の組成物はエマルジョンを形成する。
【００１１】
本発明の組成物は、任意の適当な方法を用いることによって、所望の表面に施用できる。適当な方法としては、例えば、当業において公知の様々な送達法の中でも、ディピング（ｄｉｐｐｉｎｇ）、イマーシング（ｉｍｍｅｒｓｉｎｇ）、吹付け、塗りつけが挙げられる。いくつかの場合では、水（例えば、塩水）を除く、本発明の組成物のすべての成分を含む濃縮物又は中間物を調製することが望ましい。次に、中間物を、容易に利用可能な水源（例えば、船舶又は海洋構造の場合では海洋水）と混合し、所望の表面に施用する。所望ならば、中間物は、成分のすべてを含み、その場合、水（例えば、水道水又は飲料水）のほんの一部が存在していて、水の残部（例えば、塩水）が、使用前に、その場で加られる。
【００１２】
上記説明は、海洋用途において本発明組成物を用いることを強調したが、該組成物は、様々な用途の中でも、桟橋に関して（例えば、コンクリート用の洗浄剤及び保護剤として）、パイプ又はフランジを清掃及び修理するための噴射水添加剤として溶接前又は溶接後にパイプフランジ及びジョイントに関して、金属製品及び中間製品（例えば、特に、コイルスチール、及びワイアロープとストランドを作るために用いられるロッド）、及びアンカーチェーンの輸送中の一時的な被覆として、沖合構造（例えば、油井掘削機）用の洗浄液として用いることができる。
【００１３】
実施例
以下、実施例を掲げて、本発明のある種の態様を説明するが、本明細書に添付されている請求の範囲を限定するものではない。以下の表には、以下の試験で用いた本発明組成物の面を調製するために用いられた成分が掲げてある。
【００１４】
【表１】
2004517211.tif 000002
2004517211.tif 000003
【００１５】
以下の表は、配合物に関する試験パラメーターを説明している。
【００１６】
【表２】
2004517211.tif 000004
【００１７】
試験パラメーターの説明
１．発泡：被覆／保護剤をスプレーし施用しているときに、発泡特性を視覚で観察した。
【００１８】
２．溶解試験：試験される配合物を、裸のスチール製パネルに施用し、乾燥させた。顔料及び表面張力調整剤を加えて、（腐食したスチールに比べて異なる表面張力を有する裸のスチールに対して）均一な被覆を付与することができ、被覆が溶解すると視覚的に分かる。被覆されたパネルを、５％塩水溶液中に部分的に浸漬した。２時間後、被覆を検査して、被覆が存在しているか又は溶解したかどうかを確認した。また、表面上における膜、フレーク又は油状の光輝に関して、水も検査した。
【００１９】
３．摩擦試験：ホワイトペーパータオルで乾燥アンカーチェーンリンクを１０回軽く一往復摩擦する。ペーパータオル上の錆の量を０から５で評価した。０は錆がないことを示す。５は、ペーパータオル上の錆の量が、被覆されていないアンカーチェーン（対照）から擦り取られた錆の量と同じであることを示している。
【００２０】
４．塩水噴霧：裸の清浄なチェーンを被覆し、乾燥させ、塩水噴霧室中に置いた。チェーンのタイプ、被覆法、及び塩水噴霧室における時間に留意する。結果は、同じタイプの被覆されていないチェーン（対照）と比較した。レーティングは１から５である。１は対照よりも腐食しており、２は対照よりもわずかに腐食しており、３は対照と同じであり、４は対照よりもわずかに腐食しておらず、５は対照に比べて腐食していない。
【００２１】
５．湿気：裸の清浄なチェーンを被覆し、乾燥させ、水が張られているパンの上に直接置かれている穴のあいたプラスチックシェルフ上に置いて、１００°Ｆのオーブン中に入れた。結果は、同じタイプの被覆されていないチェーン（対照）と比較した。レーティングは１から５である。１は対照よりも腐食しており、２は対照よりもわずかに腐食しており、３は対照と同じであり、４は対照よりもわずかに腐食しておらず、５は対照に比べて腐食していない。
【００２２】
【表３】
2004517211.tif 000005
2004517211.tif 000006
2004517211.tif 000007
2004517211.tif 000008
2004517211.tif 000009
2004517211.tif 000010
2004517211.tif 000011
【国際公開パンフレット】
2004517211.tif 000012
2004517211.tif 000013
2004517211.tif 000014
2004517211.tif 000015
2004517211.tif 000016
2004517211.tif 000017
2004517211.tif 000018
2004517211.tif 000019
2004517211.tif 000020
2004517211.tif 000021
【国際公開パンフレット（コレクトバージョン）】
2004517211.tif 000022
【国際調査報告】
2004517211.tif 000023
2004517211.tif 000024
2004517211.tif 000025